Brevet FR3041348A1 (20170324)
REVENDICATIONS1. Terpolymère de fluorure de vinylidène (VDF), de trifluoroéthylène (TrFE) et de\n<CLM>\1\tTerpolymère selon la revendication 1, ledit terpolymère étant statistique et linéaire.\n<CLM>\1\tTerpolymère selon la revendication 1 ou 2, dans lequel : - la proportion molaire de motifs issus du monomère fluorure de vinylidène est de 40 à 90 %, de préférence de 50 à 80 % ; - la proportion molaire de motifs issus du monomère trifluoroéthylène est de 5 à 50 %, de préférence de 10 à 40 % ; et - la proportion molaire de motifs issus du. monomère 1,3,3,3- tétrafluoropropène est de 0,1 à 15 %, de préférence de 0,5 à 10 %,\n<CLM>\1\tTerpolymère selon l'une des revendications 1 à 3 présentant une température de Curie inférieure à 90°C, de préférence inférieure à 76°C.\n<CLM>\1\tProcédé de préparation du terpolymère selon l'une des revendications 1 à 4 comprenant une étape de terpolymérisation d'un mélange réactionnel de VDF, TrFE et 1234ze.\n<CLM>\1\tProcédé selon la revendication 5, dans lequel : - la proportion molaire de fluorure de vinylidène dans le mélange réactionnel est de 40 à 90 %, de préférence de 50 à 80 % - la proportion molaire de trifluoroéthylène dans le mélange réactionnel est de 5 à 50 %, de préférence de 10 à 40 % ; et - la proportion molaire de 1,3,3,3-tétrafluoropropène dans le mélange réactionnel est de 0,1 à 15 %, de préférence de 0,5 à 10 % ; les proportions molaires étant rapportées à la somme de moles de fluorure de vinylidène, de trifluoroéthylène et de 1,3,3,3-tétrafluoropropène.\n<CLM>\1\tProcédé selon la revendication 5, dans lequel le mélange réactionnel de VDF, TrFE et de 1234ze est introduit en totalité au début de la terpolymérisation.\n<CLM>\1\tProcédé selon l'une des revendications 5 à 7, dans lequel ledit terpolymère est obtenu par une polymérisation radicalaire en solution, comprenant une étape de 1,3,3,3-tétrafluoropropène (1234ze). 3041348 18 terpolymérisation dudit mélange réactionnel en présence d'un amorceur radicalaire et d'un solvant.\n<CLM>\1\tProcédé selon la revendication 8, dans lequel ledit solvant est choisi parmi le 1,1,1,3,3-pentafluorobutane, l'acétonitrile, la méthyléthylcétone, le diméthyl carbonate, le 2,2,2-trifluoroéthanol, l'hexafluoroisopropanol, l'acétate de méthyle, l'acétate d'éthyle, la cyclohexanone, l'eau et les mélanges de ceux-ci.\n<CLM>\1\tProcédé selon l'une des revendications 5 à 7, dans lequel ledit terpolymère est obtenu par une polymérisation radicalaire en suspension, comprenant une étape de terpolymérisation dudit mélange réactionnel en présence d'eau, d'un amorceur, éventuellement d'un agent de dispersion et, éventuellement, d'un agent de transfert de chaîne.\n<CLM>\1\tProcédé selon la revendication 10, dans lequel la pression dans le réacteur est maintenue constante par une injection d'eau.\n<CLM>\1\tTerpolymère selon l'une des revendications 1 à 4, préparé par le procédé de l'une des revendications 5 à\n<CLM>\1\t13. Film ou membrane comprenant au moins un terpolymère selon l'une des revendications 1 à 4 ou 12\n<CLM>\1\tDispositif piézoélectrique comprenant un film selon la revendication\n<CLM>\1\t15. Dispositif ferroélectrique comprenant un film selon la revendication\n<CLM>\1\t16. Dispositif pyroélectrique comprenant un film selon la revendication\n<CLM>\1\t17. Dispositif électroactif comprenant un film selon la revendication\n<CLM>\1\t18.- Revêtement comprenant un film selon la revendication 13.